(57)【要約】接着性樹脂、体積平均粒子径が１０〜３００ｎｍのコアシェルポリマー粒子（Ａ）、及び体積平均粒子径が４００ｎｍ〜１００００ｎｍのポリマー粒子（Ｂ）を含有し、コアシェルポリマー粒子（Ａ）：ポリマー粒子（Ｂ）の重量比率が１：２〜２：１であり、コアシェルポリマー粒子（Ａ）とポリマー粒子（Ｂ）それぞれが接着剤組成物中で１次粒子として分散している接着剤組成物。
2019189238.tif 000002
【特許請求の範囲】
【請求項１】
接着性樹脂、
体積平均粒子径が１０〜３００ｎｍのコアシェルポリマー粒子（Ａ）、及び
体積平均粒子径が４００ｎｍ〜１００００ｎｍのポリマー粒子（Ｂ）を含有し、
コアシェルポリマー粒子（Ａ）：ポリマー粒子（Ｂ）の重量比率が１：２〜２：１であり、
コアシェルポリマー粒子（Ａ）とポリマー粒子（Ｂ）それぞれが接着剤組成物中で１次粒子として分散していることを特徴とする接着剤組成物。
【請求項２】
ポリマー粒子（Ｂ）が中空の構造を有しないポリマー粒子である請求項１に記載の接着剤組成物。
【請求項３】
ポリマー粒子（Ｂ）がコアシェルポリマー粒子である請求項１又は２に記載の接着剤組成物。
【請求項４】
前記コアシェルポリマー粒子（Ａ）のコア層、または、前記ポリマー粒子（Ｂ）のコア層が、
（ｉ）ジエン系単量体及び（メタ）アクリル酸エステル系単量体からなる群より選ばれる１種以上の単量体５０重量％以上、及び、他の共重合可能なビニル単量体５０重量％未満から構成されるゴム弾性体、
（ｉｉ）ポリシロキサンゴム系弾性体、
（ｉｉｉ）芳香族ビニル架橋体、または
（ｉｖ）前記（ｉ）〜（ｉｉｉ）のうち２種以上の混合物からなり、
前記他の共重合可能なビニル単量体が、芳香族ビニル化合物、シアン化ビニル化合物、不飽和カルボン酸誘導体、（メタ）アクリル酸アミド誘導体、及び、マレイミド誘導体からなる群より選ばれる１種以上である、請求項１〜３のいずれかに記載の接着剤組成物。
【請求項５】
前記コアシェルポリマー粒子（Ａ）のシェル層が反応性基を含む、請求項１〜４のいずれかに記載の接着剤組成物。
【請求項６】
前記反応性基がエポキシ基を含む、請求項５に記載の接着剤組成物。
【請求項７】
前記ポリマー粒子（Ｂ）のシェル層を構成するポリマーに含まれる、反応性基を有する単量体単位の含有量が、ポリマー粒子（Ｂ）１００重量部に対し０〜５重量部である、請求項３〜６のいずれかに記載の接着剤組成物。
【請求項８】
前記接着性樹脂が、エポキシ樹脂を含む、請求項１〜７のいずれかに記載の接着剤組成物。
【発明の詳細な説明】
【技術分野】
【０００１】
本発明は、接着性樹脂とコアシェルポリマー粒子を含む接着剤組成物に関する。
【背景技術】
【０００２】
近年、構造用接着剤は多様な分野で使用されている。例えば自動車分野において、車体の軽量化と剛性の向上を両立させる技術として構造部材の接合を強化させる方法が試みられており、その接合方法の一つとして、接着剤とスポット溶接との併用による接合技術（ウエルドボンド工法）が注目されている。接合部位に塗布される接着剤としては、エポキシ樹脂系の加熱硬化型接着剤（構造用接着剤）が広く用いられており、スポット溶接後に加熱によって硬化させられる。【０００３】
また風力発電装置の分野においては、装置全体にかかる荷重を低減するためにブレード自体の軽量化、高強度化、高剛性化が必要であり、該ブレードに繊維強化樹脂複合材を用いることが主流となっている。そのようなブレードの構造は、強度部材をブレード中心長手方向に配置し、その強度部材を挟み込むように、ブレード表面とブレード裏面の形状に沿って複合材で成形された部材を接着剤により貼り合わせたものが多い。【０００４】
これら接着剤には長期使用にも耐える高い耐疲労特性が求められ、一般に接着剤の靭性が着目される。接着剤の靭性を向上させる方法としては、例えば特許文献１に記載のように、エポキシ樹脂にコアシェル構造を有するポリマー微粒子を添加する方法がある。しかしながら、接着剤の靭性を向上させると疲労破壊時に接着剤層と被着材との界面で剥がれる界面破壊が誘起され、結果として耐疲労特性が向上しづらいという課題があった。これは図１に示すように、接着剤の靭性向上によって相対的に弱い界面において亀裂が誘起され、進展してしまうことが要因であると考えられる。【０００５】
接着剤層の破壊形式には、接着剤層の内部が破壊する「凝集破壊」と、上記「界面破壊」がある。接着剤層と被着材とが接着されていることを保証するためにも、破壊形式としては凝集破壊が好ましい。界面破壊は接着力をコントロールできていない状態であり、信頼性に乏しい。以上のことから、高い耐疲労特性を有し、かつ疲労破壊時には凝集破壊をする接着剤が求められている。【０００６】
特許文献２には、エポキシ樹脂と、一次粒子と二次凝集体とが混在する分散形態をなすコアシェル型ゴム粒子と、硬化剤とを含有する、耐流水圧性に優れた構造用接着剤組成物が開示されている。この文献には耐疲労性についての記載はない。この文献に記載の接着剤組成物ではコアシェル型ゴム粒子の二次凝集体を一次粒子と混在させる必要があるため、凝集体の粒子径の制御や凝集体の含有率の制御が困難であり、接着剤の物性が安定しないと考えられる。【０００７】
特許文献３には、エポキシ樹脂と、コアシェル型ゴム粒子と、中空ポリマーからなる、構造用接着剤として使用可能なエポキシ樹脂組成物が開示されている。この文献には耐疲労性についての記載はない。また、中空ポリマーを使用すると、各成分を配合・混合する時に受ける衝撃によって、該中空ポリマーが破壊され、これを一次粒子として分散させることは困難になると考えられる。
【先行技術文献】
【特許文献】
【０００８】
【特許文献１】国際公開第２０１５／０６４５６１号
【特許文献２】特開２０１５−１０８０７７号公報
【特許文献３】特開２０１０−２７０１９８号公報
【発明の概要】
【発明が解決しようとする課題】
【０００９】
本発明は、上記現状に鑑み、耐疲労特性に優れると共に、疲労破壊時には凝集破壊をする接着剤組成物を提供することを目的とする。
【課題を解決するための手段】
【００１０】
本発明者らは鋭意検討した結果、接着剤の靱性を向上するために配合されるナノメートルオーダーのコアシェルポリマー粒子に加えて、該コアシェルポリマー粒子よりも粒径が大きいポリマー粒子を特定の比率で接着剤組成物に配合し、いずれの粒子も接着剤組成物中で１次粒子として分散させることで、接着剤層が高い靭性を有し、かつ疲労破壊時には該接着剤層内部で亀裂を誘起することができ、結果として、耐疲労特性が大きく向上し、かつ疲労破壊時には凝集破壊をする、信頼性が高い接着剤組成物が得られることを見出し、本発明に至った。即ち本発明は下記１）〜７）である。【００１１】
１）接着性樹脂、体積平均粒子径が１０〜３００ｎｍのコアシェルポリマー粒子（Ａ）、及び体積平均粒子径が４００ｎｍ〜１００００ｎｍのポリマー粒子（Ｂ）を含有し、コアシェルポリマー粒子（Ａ）：ポリマー粒子（Ｂ）の重量比率が１：２〜２：１であり、コアシェルポリマー粒子（Ａ）とポリマー粒子（Ｂ）それぞれが接着剤組成物中で１次粒子として分散していることを特徴とする接着剤組成物。
２）ポリマー粒子（Ｂ）が中空の構造を有しないポリマー粒子である１）に記載の接着剤組成物。
３）ポリマー粒子（Ｂ）がコアシェルポリマー粒子である１）又は２）に記載の接着剤組成物。
４）前記コアシェルポリマー粒子（Ａ）のコア層、または、前記ポリマー粒子（Ｂ）のコア層が、（ｉ）ジエン系単量体及び（メタ）アクリル酸エステル系単量体からなる群より選ばれる１種以上の単量体５０重量％以上、及び、他の共重合可能なビニル単量体５０重量％未満から構成されるゴム弾性体、（ｉｉ）ポリシロキサンゴム系弾性体、（ｉｉｉ）芳香族ビニル架橋体、または（ｉｖ）前記（ｉ）〜（ｉｉｉ）のうち２種以上の混合物からなり、前記他の共重合可能なビニル単量体が、芳香族ビニル化合物、シアン化ビニル化合物、不飽和カルボン酸誘導体、（メタ）アクリル酸アミド誘導体、及び、マレイミド誘導体からなる群より選ばれる１種以上である、１）〜３）のいずれかに記載の接着剤組成物。
５）前記コアシェルポリマー粒子（Ａ）のシェル層が反応性基を含む、１）〜４）のいずれかに記載の接着剤組成物。
６）前記反応性基がエポキシ基を含む、５）に記載の接着剤組成物。
７）前記ポリマー粒子（Ｂ）のシェル層を構成するポリマーに含まれる、反応性基を有する単量体単位の含有量が、ポリマー粒子（Ｂ）１００重量部に対し０〜５重量部である、３）〜６）のいずれかに記載の接着剤組成物。
８）前記接着性樹脂が、エポキシ樹脂を含む、１）〜７）のいずれかに記載の接着剤組成物。
【発明の効果】
【００１２】
本発明によれば、耐疲労特性に優れると共に、疲労破壊時には凝集破壊をする接着剤組成物を提供することができる。
【図面の簡単な説明】
【００１３】
【図１】比較のため、コアシェルポリマー粒子（Ａ）のみを配合した接着剤を用いた際に接着剤層と基材との界面で亀裂が生じた界面破壊の状態を示す概念図
【図２】比較のため、粒径が大きいポリマー粒子（Ｂ）のみを配合した接着剤を用いた際に接着剤層の内部で亀裂が生じた凝集破壊の状態を示す概念図
【図３】コアシェルポリマー粒子（Ａ）と、粒径が大きいポリマー粒子（Ｂ）を配合した接着剤を用いた際に接着剤層の内部で亀裂が生じた凝集破壊の状態を示す概念図
【図４】実施例および比較例の評価で使用したせん断接着試験片を製造する過程における該試験片とスペーサーを示す側面図
【図５】実施例および比較例の評価で使用したせん断接着試験片を示す側面図
【発明を実施するための形態】
【００１４】
本発明の接着剤組成物は、接着性樹脂、体積平均粒子径が１０〜３００ｎｍのコアシェルポリマー粒子（Ａ）、及び、体積平均粒子径が４００ｎｍ〜１００００ｎｍのポリマー粒子（Ｂ）を含有し、コアシェルポリマー粒子（Ａ）：ポリマー粒子（Ｂ）の重量比率が１：２〜２：１であり、コアシェルポリマー粒子（Ａ）とポリマー粒子（Ｂ）それぞれが接着剤組成物中で１次粒子として分散形態していることを特徴とする。
【００１５】
（接着性樹脂）
本発明の接着剤組成物においてマトリックス樹脂たる接着性樹脂は、熱可塑性、硬化性を問わず、接着性を示す種々の樹脂から選択可能であり、特に限定されないが、例えば熱可塑性樹脂では、エチレン酢酸ビニル共重合体樹脂、ポリオレフィン樹脂、ポリアミド樹脂、合成ゴム、アクリル樹脂、 ポリウレタン樹脂等が挙げられ、硬化性樹脂ではフェノール樹脂、エポキシ樹脂、ポリウレタン硬化型樹脂、尿素樹脂、メラミン樹脂、アクリル系反応樹脂等が挙げられる。接着性、塗布性、耐熱性などの観点からエポキシ樹脂であることが好ましい。
【００１６】
エポキシ樹脂としては、一般にエポキシ基を２個以上有する化合物であればよく、例えば、ビスフェノールＡ型、ビスフェノールＦ型、臭素化ビスフェノールＡ型、水添ビスフェノールＡ型、ビスフェノールＳ型、ビスフェノールＡＤ型、ビスフェノールＡＦ型、ビフェニル型等のビスフェニル基を有するエポキシ化合物、ポリアルキレングリコール型、アルキレングリコール型等のエポキシ化合物、ナフタレン環を有するエポキシ化合物、フルオレン基を有するエポキシ化合物等の二官能型のグリシジルエーテル型エポキシ樹脂、フェノールノボラック型、オルソクレゾールノボラック型等のノボラック型エポキシ樹脂、多官能グリシジルエーテル、テトラフェニロールエタン型等の多官能型のグリシジルエーテル型エポキシ樹脂、ダイマー酸等の合成脂肪酸のグリシジルエステル型エポキシ樹脂、Ｎ，Ｎ，Ｎ′，Ｎ′−テトラグリシジルジアミノジフェニルメタン（ＴＧＤＤＭ）、テトラグリシジル−ｍ−キシリレンジアミン、トリグリシジル−ｐ−アミノフェノール、Ｎ，Ｎ−ジグリシジルアニリン等のグリシジルアミノ基を有する芳香族エポキシ樹脂、トリスヒドロキシフェニルメタン型エポキシ樹脂、トリシクロデカン環を有するエポキシ化合物（例えば、ジシクロペンタジエンとｍ−クレゾールのようなクレゾール類またはフェノール類を重合させた後、エピクロルヒドリンを反応させる製造方法によって得られるエポキシ化合物）、トリスヒドロキシフェニルメタン型エポキシ樹脂、ソルビトール型エポキシ樹脂、ポリグリセロール型エポキシ樹脂、グリシジルエステル型エポキシ樹脂、複素環式エポキシ樹脂、ジアリールスルホン型エポキシ樹脂、ペンタエリスリトール型エポキシ樹脂、トリメチロールプロパン型エポキシ樹脂等が挙げられる。エポキシ樹脂は接着剤組成物の用途等に応じて適宜選択することができ、１種のみを用いてもよいし、２種以上を組み合わせて用いてもよい。接着剤組成物の粘度調整が容易となる点で、ビスフェノールＡ型エポキシ樹脂、ビスフェノールＦ型エポキシ樹脂が特に好ましい。
【００１７】
ビスフェノールＡ型エポキシ樹脂は、ビスフェノールＡとエピクロルヒドリンとの重縮合化合物である。ビスフェノールＡ骨格は、耐熱性を高め、また、靭性を向上させて引張剪断接着強さを高め、更に、該骨格中のエーテル基は耐薬品性を向上させ、メチレン鎖は可撓性を高める。このビスフェノールＡ型エポキシ樹脂としては、分子量に応じて液状のものから固形のものまでを使用できるが、常温で液状から半固形状となるものが好ましく、特に液状のものが好ましい。取扱い性や組成物の塗布作業性が容易となるからである。また、そのエポキシ当量は、１８０〜３００ｇ／ｅｑの範囲内であるものが好適である。なお、エポキシ当量は１グラム当量のエポキシ基を含む樹脂のグラム数を意味する（単位：ｇ／ｅｑ）。
【００１８】
更に、エポキシ樹脂として、ウレタン変性エポキシ樹脂、ダイマー酸変性等の変性エポキシ樹脂を用いることも可能である。ウレタン変性エポキシ樹脂としては、分子中にウレタン結合と２個以上のエポキシ基とを有する樹脂であれば、その構造が特に限定されるものではないが、ウレタン結合とエポキシ基とを効率的に１分子中に導入することができる点から、イソシアネート基を有するウレタン結合含有化合物とヒドロキシ基含有エポキシ化合物とを反応させて得られる樹脂であることが好ましい。これらエポキシ樹脂はそれぞれを単独でまたは２種以上を組み合わせて使用することが可能である。
【００１９】
本発明の接着剤組成物は、接着性樹脂の種類に応じて適切な硬化剤を含有してもよい。接着性樹脂がエポキシ樹脂である場合、これと組み合わせて使用する硬化剤は、エポキシ基と反応しうる活性基を有するものであればよい。そのような硬化剤としては、例えば、ジシアンジアミド、４,４'−ジアミノジフェニルスルホン、２−ｎ−ヘプタデシルイミダゾール等のイミダゾール系化合物、アジピン酸ジヒドラジド、ステアリン酸ジヒドラジド、イソフタル酸ジヒドラジド、二塩基酸ヒドラジド、イソフタル酸ジヒドラジド等の有機酸ヒドラジド系化合物、Ｎ,Ｎ−ジアルキル尿素誘導体やＮ,Ｎ−ジアルキルチオ尿素誘導体等の尿素系化合物、テトラヒドロ無水フタル酸等の酸無水物、セミカルバジド、シアノアセトアミド、ジアミノジフェニルメタン、３級アミン、ポリアミン、イソホロンジアミン、ｍ−フェニレンジアミン等のアミン系化合物、３−アミノ−１，２，４−トリアゾール等のアミノトリアゾール、Ｎ−アミノエチルピペラジン、メラミン類、アセトグアナミンやベンゾグアナミン等のグアナミン類、グアニジン類、ジメチルウレア類、三フッ化ホウ素錯化合物、三塩化ホウ素錯化合物、トリスジメチルアミノメチルフェノール等の液状フェノール、ポリチオール、トリフェニルホスフィン、ケチミン化合物、スルホニウム塩、オニウム塩、フェノールノボラック樹脂等が挙げられる。これらは、単独で用いてもよいし、２種以上を組み合わせて用いることもできる。中でも、組成物の接着強度等の観点から、ジシアンジアミド、４,４'−ジアミノジフェニルスルホン、イソホロンジアミンが好適である。
【００２０】
硬化剤を配合する場合、その配合量は、接着性樹脂１００重量部に対して、５重量部〜３０重量部の範囲内であることが好ましい。硬化剤の配合量が５重量部以上であると、接着剤組成物の硬化速度が速く、かつ充分に硬化反応が進行して接着強度等の物性が向上するため好ましく、一方、３０重量部以下であると、接着剤組成物に要求される所望の物性が得られ易くなる。好ましい硬化剤の配合量は７重量部〜３０重量部の範囲内である。
【００２１】
（コアシェルポリマー粒子（Ａ））
本発明の接着剤組成物は、ポリマー粒子（Ｂ）と比較して粒径が小さいコアシェルポリマー粒子（Ａ）を含有する。これを配合することにより、接着剤組成物の靱性を高めて、優れた耐疲労特性を達成することができる。
【００２２】
コアシェルポリマー粒子（Ａ）の体積平均粒子径は１０ｎｍ〜３００ｎｍであり、３０ｎｍ〜２５０ｎｍであることがより好ましく、６０ｎｍ〜２００ｎｍであることがさらに好ましく、８０ｎｍ〜１５０ｎｍであることが最も好ましい。コアシェルポリマー粒子（Ａ）の体積平均粒子径が１０ｎｍ未満、または３００ｎｍよりも大きい場合は、コアシェルポリマー粒子（Ａ）による接着剤組成物の高靭化効果が小さくなる。
【００２３】
本発明において、コアシェルポリマー粒子（Ａ）の体積平均粒子径（Ｍｖ）は、水性ラテックスまたは樹脂組成物中に分散している状態で、マイクロトラックＵＰＡ１５０（日機装株式会社製）を用いて測定される値である。水性ラテックス中の粒子の体積平均粒子径を測定する場合には、水性ラテックスを脱イオン水で希釈してＳｉｇｎａｌ  Ｌｅｖｅｌが０．６〜０．８の範囲内になるように試料濃度を調整し、水の屈折率、および測定対象のポリマー粒子の屈折率を入力し、計測時間を６００秒として行った。樹脂組成物中の粒子の体積平均粒子径を測定する場合には、樹脂組成物をメチルエチルケトンで希釈してＳｉｇｎａｌ  Ｌｅｖｅｌが０．６〜０．８の範囲内になるように試料濃度を調整し、メチルエチルケトンの屈折率、および測定対象のポリマー粒子の屈折率を入力し、計測時間を６００秒として行った。なお、以上の体積平均粒子径の測定に関する記載は、ポリマー粒子（Ｂ）の体積平均粒子径の測定にも適用する。
【００２４】
コアシェルポリマー粒子（Ａ）は、コア層となる架橋重合体に対し、グラフト共重合可能な単量体（シェル形成用単量体）をグラフト重合してシェル層を形成したコアシェルポリマー粒子であり、内部に存在する架橋重合体からなるコア層と、コア層の表面にグラフト重合して架橋重合体の周囲又は一部を覆っている少なくとも１つのシェル層とを有する構造を有する。本発明の接着剤組成物の粘度を低く抑え取扱し易くする点、接着剤組成物中でコアシェルポリマー粒子を安定に分散させる点、及び、接着剤組成物の高靭化効果を高める点から、コア層とシェル層の重量比率は、コア層／シェル層（各層の重合体を形成する単量体の重量比率）の値で、５０／５０〜９９／１の範囲であることが好ましく、６０／４０〜９５／５であることがより好ましく、７０／３０〜９０／１０であることがさらに好ましい。
【００２５】
前記コア層は架橋された重合体から構成され、溶剤に対して実質的に溶解しないものであることが好ましい。よって、コア層のゲル分は好ましくは６０重量％以上、より好ましくは８０重量％以上、さらに好ましくは９０重量％以上、特に好ましくは９５重量％以上である。
【００２６】
コア層は、（ｉ）ジエン系単量体及び（メタ）アクリル酸エステル系単量体からなる群より選ばれる１種以上の単量体５０重量％以上、及び、他の共重合可能なビニル単量体５０重量％未満から構成されるゴム弾性体、（ｉｉ）ポリシロキサンゴム系弾性体、（ｉｉｉ）芳香族ビニル架橋体、または（ｉｖ）前記（ｉ）〜（ｉｉｉ）のうち２種以上の混合物からなることが好ましい。また、前記他の共重合可能なビニル単量体が、芳香族ビニル化合物、シアン化ビニル化合物、不飽和カルボン酸誘導体、（メタ）アクリル酸アミド誘導体、及び、マレイミド誘導体からなる群より選ばれる１種以上であることが好ましい。なお、本発明において（メタ）アクリルとは、アクリルおよび／またはメタクリルを意味する。
【００２７】
前記ジエン系単量体としては、例えばブタジエン、イソプレン、クロロプレン等を挙げることができるが、ブタジエンが特に好ましい。前記（メタ）アクリル酸エステル系単量体としては、例えばアクリル酸ブチル、アクリル酸２−エチルヘキシル、メタクリル酸ラウリルなどが挙げられるが、アクリル酸ブチルとアクリル酸２−エチルヘキシルが特に好ましい。これらは単独で用いても、２種以上を組み合わせて用いてもよい。
【００２８】
ジエン系単量体および（メタ）アクリル酸エステル系単量体からなる群より選ばれる１種以上の単量体の使用量は、コア層全体の重量に対して好ましくは５０重量％以上、より好ましくは６０重量％以上である。該単量体の使用量が５０重量％未満の場合には、コアシェルポリマー粒子により発揮される高靭化効果が低下する場合がある。
【００２９】
前記コア層は、ジエン系単量体および（メタ）アクリル酸エステル系単量体からなる群より選ばれる１種以上の単量体が重合してなる単独重合体または共重合体であってよいが、ジエン系単量体および／または（メタ）アクリル酸エステル系単量体と、これらと共重合可能なビニル単量体との共重合体であってもよい。そのような共重合可能なビニル単量体としては、芳香族ビニル化合物、シアン化ビニル化合物、不飽和カルボン酸誘導体、（メタ）アクリル酸アミド誘導体、及び、マレイミド誘導体からなる群より選ばれる１種以上の単量体が挙げられる。芳香族ビニル化合物としては、例えばスチレン、α−メチルスチレン、ビニルナフタレン等が挙げられ、シアン化ビニル化合物としては、例えば（メタ）アクリロニトリル、置換アクリロニトリル等が挙げられる。不飽和カルボン酸誘導体としては、例えば（メタ）アクリル酸、イタコン酸、クロトン酸、無水マレイン酸等が挙げられる。（メタ）アクリルアミド誘導体としては、（メタ）アクリルアミド（Ｎ−置換物を含む）等が挙げられる。マレイミド誘導体としては、マレイン酸イミド（Ｎ−置換物を含む）等が挙げられる。これらは単独で用いても、２種以上を組み合わせて用いてもよい。これらの共重合可能なビニル単量体の使用量は、コア層全体の重量に対して、好ましくは５０重量％未満、より好ましくは４０重量％未満である。
【００３０】
前記コア層は芳香族ビニル架橋体であってもよい。該架橋体としては、芳香族ビニル化合物と架橋性単量体の共重合体を挙げることができる。芳香族ビニル化合物としては例えば、スチレン、２−ビニルナフタレン等の無置換ビニル芳香族化合物類；α−メチルスチレン等の置換ビニル芳香族化合物類；３−メチルスチレン、４−メチルスチレン、２，４−ジメチルスチレン、２，５−ジメチルスチレン、３，５−ジメチルスチレン、２，４，６−トリメチルスチレン等の環アルキル化ビニル芳香族化合物類；４−メトキシスチレン、４−エトキシスチレン等の環アルコキシル化ビニル芳香族化合物類；２−クロロスチレン、３−クロロスチレン等の環ハロゲン化ビニル芳香族化合物類；４−アセトキシスチレン等の環エステル置換ビニル芳香族化合物類；４−ヒトロキシスチレン等の環ヒドロキシル化ビニル芳香族化合物類が挙げられる。コア層に芳香族ビニル架橋体を用いたコアシェルポリマー粒子を含む接着剤組成物は、剛性が低下することなく高靭化されるため好ましい。
【００３１】
コア層が（ｉ）ゴム弾性体または（ｉｉｉ）芳香族ビニル架橋体を含む場合、該コア層を構成する重合体は、架橋度を調節するために、架橋性単量体を共重合したものが好ましい。架橋性単量体としては、例えば、ジビニルベンゼン、ブタンジオールジ（メタ）アクリレート、（イソ）シアヌル酸トリアリル、（メタ）アクリル酸アリル、イタコン酸ジアリル、フタル酸ジアリル等が挙げられる。架橋性単量体の使用量はコアシェルポリマー粒子全体の重量に対して０．２〜７重量％、好ましくは０．５〜５重量％、更に好ましくは１〜３重量％である。使用量が７重量％を超えると、コアシェルポリマー粒子が有する高靭化効果や応力緩和効果が低下する場合がある。
【００３２】
コア層は、ポリシロキサンゴム系弾性体を含むものであってもよい。ポリシロキサンゴム系弾性体としては、例えばジメチルシリルオキシ、メチルフェニルシリルオキシ、ジフェニルシリルオキシ等の、アルキルまたはアリール２置換シリルオキシ単位から構成されるポリシロキサンゴムを使用できる。また、前記ポリシロキサンゴム系弾性体は、必要に応じて、重合時に多官能性のアルコキシシラン化合物を一部併用するか、ビニル反応性基を持ったシラン化合物をラジカル反応させること等により、架橋構造を導入したものがより好ましい。
【００３３】
コア層のガラス転移温度（以下、単に「Ｔｇ」と称する場合がある）は、得られる接着剤組成物の靱性や応力緩和効果を高める為に、０℃以下であることが好ましく、−２０℃以下がより好ましく、−４０℃以下が更に好ましく、−６０℃以下が特に好ましい。
【００３４】
コアシェルポリマー粒子におけるシェル層を構成するポリマーは、（メタ）アクリル酸エステル系単量体、芳香族ビニル系単量体、シアン化ビニル系単量体、不飽和カルボン酸誘導体、（メタ）アクリルアミド誘導体、及び、マレイミド誘導体からなる群より選ばれる１種以上を重合して得られる（共）重合体が好ましい。
【００３５】
特にコアシェルポリマー粒子（Ａ）のシェル層は、接着剤組成物の硬化時にコアシェルポリマー粒子（Ａ）同士が再凝集して分散状態が悪化することを効果的に抑制することができるため、反応性基を有することが好ましい。反応性基としては、例えば、エポキシ基、カルボキシル基、水酸基、アミノ基、及び炭素−炭素二重結合からなる群より選択される少なくとも１つの基が好ましい。反応基を有するシェル層は、（メタ）アクリル酸エステル系単量体、芳香族ビニル系単量体、シアン化ビニル系単量体、不飽和カルボン酸誘導体、（メタ）アクリルアミド誘導体、及び／またはマレイミド誘導体と、前述のような反応性基を有する１種類以上のビニル単量体を共重合して得られる共重合体から構成されることが好ましい。なかでも、コアシェルポリマー粒子（Ａ）のシェル層が有する反応性基はエポキシ基を含むことが好ましい。
【００３６】
前記（メタ）アクリル酸エステル系単量体としては、例えば（メタ）アクリル酸メチル、（メタ）アクリル酸エチル、（メタ）アクリル酸ブチル、（メタ）アクリル酸２−エチルヘキシルなどの（メタ）アクリル酸アルキルエステルが挙げられる。芳香族ビニル系単量体としては、例えば、スチレン、α−メチルスチレン等のアルキル置換スチレン、ブロモスチレン、クロロスチレン等のハロゲン置換スチレン類等が挙げられる。シアン化ビニル系単量体としては、（メタ）アクリロニトリル、置換（メタ）アクリロニトリル等が挙げられる。不飽和カルボン酸誘導体としては、例えば（メタ）アクリル酸、イタコン酸、クロトン酸、無水マレイン酸等が挙げられる。（メタ）アクリルアミド誘導体としては、（メタ）アクリルアミド（Ｎ−置換物を含む）等が挙げられる。マレイミド誘導体としては、マレイン酸イミド（Ｎ−置換物を含む）等が挙げられる。反応性基を有する単量体としては、例えば、反応性側鎖を有する（メタ）アクリル酸エステル類として、（メタ）アクリル酸２−ヒドロキシエチル、（メタ）アクリル酸２−アミノエチル、（メタ）アクリル酸グリシジル等；反応性基を有するビニルエーテルとして、グリシジルビニルエーテル、アリルビニルエーテル等が挙げられる。
【００３７】
本発明では、コアシェルポリマー粒子（Ａ）のシェル層を、例えば、芳香族ビニル系単量体（特にスチレン）０〜５０質量％（好ましくは５〜４０質量％）、シアン化ビニル系単量体（特にアクリロニトリル）０〜５０質量％（好ましくは１〜３０質量％、より好ましくは１０〜２５質量％）、（メタ）アクリル酸エステル系単量体（特にメタクリル酸メチル）０〜５０質量％（好ましくは５〜４５質量％）、反応性基を有する単量体（特にメタクリル酸グリシジル）０〜５０質量％（好ましくは５〜３０質量％、より好ましくは１０〜２５質量％）を組み合わせたシェル層形成用モノマー（合計１００質量％）のポリマーから構成することが好ましい。
【００３８】
コアシェルポリマー粒子の製造方法は特に制限されず、周知の方法、例えば、乳化重合、懸濁重合、マイクロサスペンジョン重合などにより製造することができる。この中でも特に、多段乳化重合による製造方法が好適である。乳化重合で使用する乳化（分散）剤としては、具体的には、ジオクチルスルホコハク酸やドデシルベンゼンスルホン酸等のアルキルまたはアリールスルホン酸、アルキルまたはアリールエーテルスルホン酸、ドデシル硫酸等のアルキルまたはアリール硫酸、アルキルまたはアリールエーテル硫酸、アルキルまたはアリール置換燐酸、アルキルまたはアリールエーテル置換燐酸、ドデシルザルコシン酸等のＮ−アルキルまたはアリールザルコシン酸、オレイン酸やステアリン酸等のアルキルまたはアリールカルボン酸、アルキルまたはアリールエーテルカルボン酸等の、各種の酸類のアルカリ金属塩またはアンモニウム塩；アルキルまたはアリール置換ポリエチレングリコール等の非イオン性乳化剤または分散剤；ポリビニルアルコール、アルキル置換セルロース、ポリビニルピロリドン、ポリアクリル酸誘導体等の分散剤等が挙げられる。これらは１種類または２種類以上を適宜組み合わせて使用できる。
【００３９】
乳化剤は、重合安定性の観点から、好ましくはアニオン性乳化剤であり、より好ましくはアルカリ金属塩のアニオン性乳化剤、さらに好ましくはナトリウム塩及び／又はカリウム塩のアニオン性乳化剤である。
【００４０】
これら乳化（分散）剤は、コアシェルポリマー粒子を含む水性ラテックスの作製過程において分散安定性に支障を来さない範囲でできる限り少量を使用してもよい。あるいは、本発明の接着剤組成物を作製する過程において、製造される接着剤組成物の物性に影響を及ぼさない程度の残存量まで抽出除去されてもよい。この為、乳化（分散）剤は、水溶性を有していることがより好ましい。
【００４１】
本発明の接着剤組成物において、コアシェルポリマー粒子（Ａ）は一次粒子の状態で分散している。一次粒子の状態で分散していることは、例えば、接着剤組成物中で測定される該粒子の体積平均粒子径（Ｍｖ）／個数平均粒子径（Ｍｎ）の値が３以下であることによって確認することができる。この値は好ましくは２．５以下、より好ましくは２以下、さらに好ましくは１．５以下である。接着剤組成物中で測定される粒子の体積平均粒子径（Ｍｖ）／個数平均粒子径（Ｍｎ）の値が３を超えている場合、その接着剤組成物には二次凝集体が多く含まれ、高い耐疲労特性の発現が困難になるなど、接着剤の物性が安定しないことになる。なお、体積平均粒子径（Ｍｖ）／個数平均粒子径（Ｍｎ）の値は、マイクロトラックＵＰＡ（日機装株式会社製）を用いて、上記の記載に準じて接着剤組成物中における粒子の体積平均粒子径（Ｍｖ）と個数平均粒子径（Ｍｎ）をそれぞれ測定し、体積平均粒子径（Ｍｖ）を個数平均粒子径（Ｍｎ）で除することによって求めることができる。
【００４２】
本発明の接着剤組成物におけるコアシェルポリマー粒子（Ａ）の含有率は、好ましくは接着剤組成物１００重量部に対し０．５〜２０重量部であり、より好ましくは３〜１５重量部であり、さらに好ましくは５〜１０重量部である。コアシェルポリマー粒子（Ａ）の含有率が０．５重量部未満である場合は、コアシェルポリマー粒子（Ａ）による接着剤組成物の高靭化効果が小さくなり、２０重量部より大きい場合は、疲労破壊時に亀裂が接着剤層と基材との界面で伝播し、耐疲労特性が低下する場合がある。
【００４３】
（ポリマー粒子（Ｂ））
本発明の接着剤組成物では、コアシェルポリマー粒子（Ａ）と共に、これと比較して粒径が大きいポリマー粒子（Ｂ）を含有する。ポリマー粒子（Ｂ）は接着剤組成物中および硬化後にも実質的にその形状が変化しない粒子であり、例えばポリマーアロイにより生成する海島構造の島部のように、配合比率や硬化条件で変化する類の配合物はポリマー粒子（Ｂ）に該当しない。また、ポリマー粒子（Ｂ）は、中空の構造を有しないポリマー粒子（即ち、粒子の内部に液体及び／又は気体を含む空洞を有しないポリマー粒子）であることが好ましい。このようなポリマー粒子を使用すると、各成分を配合・混合する時に衝撃を受けても粒子が破壊されにくく、一次粒子として分散させることが容易になるためである。以上のようなポリマー粒子（Ｂ）を配合することにより、粒子径の制御や粒子の含有率の制御が容易となり、接着剤の物性が安定する。
【００４４】
ポリマー粒子（Ｂ）を配合することにより、接着剤層と基材との界面と比較して、図３で示すように接着剤層内部のマトリックス樹脂とポリマー粒子（Ｂ）の界面において剥離が生じやすくなるため、接着剤層と基材との界面ではなく、接着剤層中に亀裂を誘起しやすくなる。その結果、疲労破壊時には界面破壊よりも凝集破壊が進行しやすくなる。しかし、図２に示すようにポリマー粒子（Ｂ）のみの配合では、接着剤層の靱性が低く、優れた耐疲労特性を達成できない。粒径が小さなコアシェルポリマー粒子（Ａ）と、粒径が大きなポリマー粒子（Ｂ）の双方を配合することにより、相乗的に、耐疲労特性が向上する効果を達成することができる。
【００４５】
ポリマー粒子（Ｂ）の体積平均粒子径は４００ｎｍ〜１００００ｎｍであり、５００ｎｍ〜８０００ｎｍであることがより好ましく、１０００ｎｍ〜６０００ｎｍであることがさらに好ましく、２０００ｎｍ〜４０００ｎｍであることが最も好ましい。ポリマー粒子（Ｂ）の体積平均粒子径が４００ｎｍ未満の場合は、マトリックス樹脂と該ポリマー粒子の界面での剥離が生じにくいため、接着剤層中に亀裂を誘起する効果が小さくなる。また、ポリマー粒子（Ｂ）の体積平均粒子径が１００００ｎｍよりも大きい場合は、接着剤層中に亀裂を誘起するためにポリマー粒子（Ｂ）の含有量を増やす必要が生じ、高い耐疲労特性の発現が困難になる。ポリマー粒子（Ｂ）の体積平均粒子径は、上述したコアシェルポリマー粒子（Ａ）の体積平均粒子径と同様に測定することができる。
【００４６】
本発明に係るポリマー粒子（Ｂ）は、長期使用時の繰り返し応力を緩和するのに好適であることから、ポリマーから構成される粒子である。粒子の形状は特に限定されず、球状、平板状などいかなる形状の粒子であってもよい。ポリマー粒子（Ｂ）を構成するポリマーの種類としては特に限定されず、例えば、ゴム類、アクリル樹脂、ポリオレフィン、ポリスチレン、ウレタン、ポリエステル、ポリアミド、ポリイミド、ポリシロキサン、フッ素含有樹脂、コアシェルポリマーなどが挙げられる。マトリックス樹脂とポリマー粒子（Ｂ）との界面での剥離を確保できるような設計が容易であることから、ポリマー粒子（Ｂ）は、ポリオレフィン、ポリシロキサン、フッ素含有樹脂、コアシェルポリマー粒子であることが好ましい。ポリオレフィンの具体例としては、例えばポリエチレン、ポリプロピレンが挙げられ、フッ素含有樹脂の具体例としては、例えばポリテトラフルオロエチレンが挙げられる。
【００４７】
ポリマー粒子（Ｂ）の好ましい態様であるコアシェルポリマー粒子の詳細は、コアシェルポリマー粒子（Ａ）の詳細と同様であるため、記載を省略する。しかし、ポリマー粒子（Ｂ）は疲労破壊時にマトリックス樹脂と剥離することが発明の効果の観点から好ましいため、ポリマー粒子（Ｂ）の好ましい態様であるコアシェルポリマー粒子においては、シェル層が、マトリックス樹脂と反応する反応性基を有しないか、または、有していてもその量が少ないことが好ましい。具体的には、コアシェルポリマー粒子のシェル層を構成するポリマーに含まれる、反応性基を有する単量体単位の含有量は、ポリマー粒子（Ｂ）１００重量部に対し０〜５重量部であることが好ましく、０〜４重量部であることがより好ましく、０〜３重量部であることがさらに好ましく、０〜２重量部であることが最も好ましい。前記反応性基、及び該反応性基を有する単量体は、上記と同様である。
【００４８】
本発明の接着剤組成物において、ポリマー粒子（Ｂ）は、コアシェルポリマー粒子（Ａ）と同様、一次粒子の状態で分散している。一次分散していることは、コアシェルポリマー粒子（Ａ）の場合と同様、接着剤組成物中で測定される該粒子の体積平均粒子径（Ｍｖ）／個数平均粒子径（Ｍｎ）の値が３以下であることによって確認することができる。体積平均粒子径（Ｍｖ）／個数平均粒子径（Ｍｎ）の好ましい範囲や算出方法は、コアシェルポリマー粒子（Ａ）に関する上記記載と同様である。
【００４９】
本発明の接着剤組成物におけるポリマー粒子（Ｂ）の含有率は、接着剤組成物１００重量部に対し１〜１０重量部であることが好ましく、２〜８重量部であることがより好ましく、３〜６重量部であることがさらに好ましく、４〜５重量部であることが特に好ましい。ポリマー粒子（Ｂ）の含有率が１重量部未満の場合は、ポリマー粒子（Ｂ）の添加により得られる効果が小さくなり、１０重量部より大きい場合は、コアシェルポリマー粒子（Ａ）による接着剤組成物の高靭化効果が発現しないほど接着剤組成物が脆化し、耐疲労特性が低下する場合がある。
【００５０】
本発明の接着剤組成物において、コアシェルポリマー粒子（Ａ）とポリマー粒子（Ｂ）の重量比率は、（Ａ）：（Ｂ）＝１：２〜２：１であり、２：３〜３：２であることが好ましく、４：５〜５：４であることがより好ましく、１：１であることがさらに好ましい。１：２よりもポリマー粒子（Ｂ）の量が相対的に多い場合は接着剤組成物が脆化し、耐疲労特性が低下する。２：１よりもコアシェルポリマー粒子（Ａ）の量が相対的に多い場合は、疲労破壊時に亀裂が接着剤層と基材との界面で伝播し、界面破壊となり、また、耐疲労特性が低下する。
【００５１】
以上述べた疲労試験後の破壊形式の特定については種々の方法があるが、本発明においては、せん断接着疲労試験後の試験片の破断面を目視で確認し、破断面の４０％以上の領域で金属基材表面に接着剤が残存している場合を凝集破壊（ＣＦ）と評価し、４０％未満の場合を界面破壊（ＡＦ）と評価する。目視以外の方法としては、疲労破壊した面を走査型電子顕微鏡の反射電子像で観察し、それにより得られた画像の各ピクセルをモノクロ２５５階調に分けて明度の分布を表し、階調が０〜２１８までを接着剤、階調が２１９〜２５５までを被着体として二値化し、接着剤層が残存している領域の割合を算出する方法も挙げられる。
【００５２】
（任意成分）
本発明の接着剤組成物には、取扱い性向上等のために、チキソ剤を配合してもよい。このようなチキソ剤としては特に限定されないが、例えば、ケッチェンブラック等のカーボンブラック、シリカ、微粒炭酸カルシウム、セピオライト等が挙げられる。チキソ剤は１種または２種類以上を組み合わせて使用することができる。チキソ剤を配合する場合、その配合量は、塗布作業性や接着強度の観点から、接着性樹脂１００重量部に対して、１０重量部以下とするのが好適である。また、チキソ剤としては、レーザ回折・散乱法によって測定した平均粒径が０．０１μｍ〜０．１μｍの範囲内にある固体粒子を用いることが好ましい。この平均粒径が０．０１μｍ未満では、接着剤組成物の粘度が高くなり取り扱い性が悪くなる恐れがあり、一方、０．１μｍを超えると、塗布作業性や接着強度が低下する恐れがあるためである。
【００５３】
また、本発明の接着剤組成物には、本発明の効果を損なわない程度に、組成物の粘性の調整や機械特性の向上等のために充填剤を配合することもできる。このような充填剤としては特に限定されないが、例えば、炭酸カルシウム、タルク、マグネシア、ケイ酸カルシウム、水酸化アルミニウム、水酸化カルシウム、水酸化マグネシウム、アルミナ、ジルコン、グラファイト、硫酸バリウム、クレー、マイカ、カオリン、ウォラストナイト、雲母、長石、閃長石（シエナイト）、緑泥石（クロライト）、タルク、ベントナイト、モンモリロナイト、バライト、ドロマイト、石英、珪藻土、ケイ酸カルシウム、ケイ酸アルミニウム、炭酸バリウム、炭酸マグネシウム、炭酸亜鉛、織物繊維、ガラス繊維、アラミドパルプ、ホウ素繊維、炭素繊維、リン酸塩、結晶シリカ、非晶シリカ、溶融シリカ、ヒュームドシリカ、焼成シリカ、沈降シリカ、粉砕（微粉末）シリカ等のシリカ、ろう石、ケイ砂、クリストバライト、セルロース、セメント、酸化カルシウム、酸化鉄、酸化亜鉛、酸化チタン、酸化バリウム、酸化マグネシウム、二酸化チタン、中空セラミックビーズ、中空ガラスビーズ等の中空無機ビーズ、ポリエステル樹脂等による中空有機ビーズ、ガラスビーズ、金属粉末、瀝青物質等が挙げられる。これらは単独で用いてもよいし、２種以上を組み合わせて用いてもよい。分散性等の点から、炭酸カルシウムが好適である。充填剤を配合する場合、その配合量は、塗布作業性や接着強度の観点から、接着性樹脂１００重量部に対して、８０重量部以下とするのが好適である。また、充填剤が粒子状である場合、レーザ回折・散乱法によって測定した平均粒径が０．０５μｍ〜５００μｍの範囲内であることが好ましい。平均粒径が０．０５μｍ未満であると、接着剤組成物の粘度が高くなり取り扱い性が悪くなる恐れがあり、５００μｍを超えると、充填剤が沈降しやすく組成物の均一性が低下する可能性がある。
【００５４】
本発明の接着剤組成物には、必要に応じて、各種の添加剤、例えば、触媒、硬化促進剤、可塑剤、反応性希釈剤、反応遅延剤、老化防止剤、酸化防止剤、顔料、染料、着色剤、カップリング剤、レベリング剤、揺変性付与剤、接着付与剤、難燃剤、帯電防止剤、導電性付与剤、潤滑剤、摺動性付与剤、紫外線吸収剤、界面活性剤、分散剤、分散安定剤、消泡剤、脱水剤、架橋剤、防錆剤、溶剤等を配合することができる。
【００５５】
本発明の接着剤組成物は、これら配合成分を公知の混合分散機、例えば、プラネタリーミキサー、ディスパー、ヘンシェルミキサー、ニーダー等で均質に混合攪拌することによって調製することができる。また、接着性樹脂とコアシェルポリマー粒子（Ａ）の混合物と、接着性樹脂とポリマー粒子（Ｂ）の混合物それぞれを作製してから、両混合物を混合して本発明の接着剤組成物を調製してもよい。また、コアシェルポリマー粒子（Ａ）とポリマー粒子（Ｂ）それぞれを、接着性組成物中で一次粒子として分散させるには、コアシェルポリマー粒子（Ａ）及び／又はポリマー粒子（Ｂ）の分散液に対して、接着性樹脂を溶解した後、該分散液から分散媒（または溶媒）を留去することで達成することができる。
【００５６】
このようにして調製した本発明の接着剤組成物は、公知の方法、例えば、スプレー、ガン、刷毛塗り等の方法で被接着体に塗布される。加えて、塗布後にスポット溶接を併用して（ウェルドボンド工法）、被接着体の接合性を高めることも可能である。
【００５７】
本発明の接着剤組成物は高い耐疲労特性と接着信頼性を有するため、例えば、自動車や車両（新幹線、電車）、風力発電機、土木、建築、エレクトロニクス、船舶、航空機、宇宙産業分野等の構造部材の接着剤として用いることができる。このとき、電極等を使用したスポット溶接等の併用（ウェルドボンド工法）により、構造部位への高い接合強度を確保することができる。他にも、一般事務用、医療用、電子材料用の接着剤としても用いることができる。
【実施例】
【００５８】
以下、実施例により本発明を具体的に説明するが、本発明はこれらの実施例に限定されるものではない。なお、試薬は特に規定の無いものは和光純薬製のものを使用した。【００５９】
本発明で用いた評価方法について以下に説明する。
［１］体積平均粒子径（Ｍｖ）
水性ラテックスまたは樹脂組成物中に分散しているポリマー粒子の体積平均粒子径（Ｍｖ）はマイクロトラックＵＰＡ１５０（日機装株式会社製）を用いて測定した。水性ラテックスについては脱イオン水で希釈したもの、樹脂組成物についてはメチルエチルケトンで希釈したものを測定試料として用いた。測定は、水またはメチルエチルケトンの屈折率、およびそれぞれのポリマー粒子の屈折率を入力し、計測時間６００秒、Ｓｉｇｎａｌ  Ｌｅｖｅｌが０．６〜０．８の範囲内になるように試料濃度を調整して行った。【００６０】
［２］せん断接着試験片作製
基材として厚み４ｍｍのアルミ合金Ａ２０１７Ｐを使用し、粒度１００の研磨紙で研磨後、洗浄液で１０分間超音波洗浄機にかけて脱脂した。スペーサーとして厚み１．０ｍｍのアルミ板と厚み０．１３ｍｍのニトフロン（登録商標、ＰＴＦＥ）テープを用いた。図４で示すように、２枚の基材１１と１１′間に、スペーサーとして２枚のアルミ板１２と１２′及び２枚のニトフロンテープ１３と１３′を配置してこれらを積層し、形成された空間に接着剤組成物１４を充填した。該接着剤組成物が硬化後、スペーサーを引き抜き、図５で示すように接着剤層１５によって２枚の基材１１と１１′が接着した試験片を得た。【００６１】
［３］せん断接着疲労試験
試験機として電気油圧サーボ式材料試験機((株)島津製作所、サーボパルサー)を用い、前記で得た試験片に周波数５Ｈｚの正弦波振動を与え、最大応力１０ＭＰａで、試験片が破断するまでの振動数を計測し、破断サイクル数とした。【００６２】
［４］疲労試験後の破壊形式の特定
せん断接着疲労試験後の試験片の破断面を目視で確認し、破断面の４０％以上の領域で金属基材表面に接着剤が残存している場合を凝集破壊（ＣＦ）と評価し、４０％未満の場合を界面破壊（ＡＦ）と評価した。【００６３】
（製造例１）ゴムラテックスの調製
（製造例１−１）アクリルゴムラテックス（Ｒ−１）の調製
温度計、撹拌機、還流冷却器、窒素流入口、及び、モノマーと乳化剤の添加装置を有するガラス反応器に、脱イオン水１８０重量部、エチレンジアミン四酢酸二ナトリウム（ＥＤＴＡ）０．００２重量部、硫酸第一鉄・７水和塩０．００１重量部、ナトリウムホルムアルデヒドスルホキシレート（ＳＦＳ）０．０４重量部およびドデシルベンゼンスルホン酸ナトリウム（ＳＤＢＳ）０．５重量部を仕込み、窒素気流中で撹拌しながら４５℃に昇温した。次にｎ−ブチルアクリレート（ＢＡ）９８重量部、アリルメタクリレート（ＡＬＭＡ）２重量部およびクメンハイドロパーオキサイド（ＣＨＰ）０．０２重量部のモノマー混合物を５時間かけて滴下した。また、前記のモノマー混合物の添加とともに、１重量部のＳＤＢＳを５重量％濃度の水溶液にしたものを５時間にわたり連続的に追加した。モノマー混合物添加終了から１時間撹拌を続けて重合を完結し、アクリルゴム粒子を含むアクリルゴムラテックス（Ｒ−１）を得た。得られたラテックスに含まれるアクリルゴム粒子の体積平均粒子径は１００ｎｍであった。【００６４】
（製造例１−２）ポリブタジエンゴムラテックス（Ｒ−２）の調製
耐圧重合機中に、水２００重量部、リン酸三カリウム０．０３重量部、ＥＤＴＡ０．００２重量部、硫酸第一鉄・７水和塩０．００１重量部、及び、ＳＤＢＳ１．５５重量部を投入し、撹拌しつつ十分に窒素置換を行なって酸素を除いた後、ブタジエン（Ｂｄ）１００重量部を系中に投入し、４５℃に昇温した。パラメンタンハイドロパーオキサイド（ＰＨＰ）０．０３重量部、続いてＳＦＳ０．１０重量部を投入し重合を開始した。重合開始から３、５、７時間経過後それぞれに、ＰＨＰ０．０２５重量部を投入した。また、重合開始から４、６、８時間経過後それぞれに、ＥＤＴＡ０．０００６重量部、及び硫酸第一鉄・７水和塩０．００３重量部を投入した。重合開始から１５時間経過後に減圧下残存モノマーを脱揮除去して重合を終了し、ポリブタジエンゴム粒子を含むポリブタジエンゴムラテックス（Ｒ−２）を得た。得られたラテックスに含まれるポリブタジエンゴム粒子の体積平均粒子径は８０ｎｍであった。【００６５】
（製造例１−３）アクリルゴムラテックス（Ｒ−３）の調製
ｎ−ブチルアクリレート（ＢＡ）７重量部にアリルメタクリレート（ＡＬＭＡ）０．３５重量部、アクリル酸ステアリル（ＳＭＡ）０．０７質量部、及び、開始剤としてラウロイルパーオキサイド（ＬＰＯ）０．１７重量部を加え溶解し、温度を３０℃に調整した後、脱イオン水１４重量部にＳＤＢＳ０．１３質量部を溶解し温度を調整した溶液に混合後、ホモミキサーにて１００００ｒｐｍの速度で１０分間攪拌して乳化モノマー液を得た。【００６６】
温度計、撹拌機、還流冷却器、窒素流入口、及び、モノマーと乳化剤の添加装置を有するガラス反応器に、脱イオン水１７３質量部、ＳＤＢＳ０．３重量部、及び、１％亜硝酸ナトリウム水溶液０．００８重量部を加え、窒素雰囲気下、３０℃に調整した後、上記で得た乳化モノマー液を投入した。その後、温度を６５℃に昇温し、ＢＡ８３重量部とＡＬＭＡ４．１５重量部のモノマー混合物を２１０分かけて連続的に添加した。前記のモノマー混合物の添加とともに、０．７重量部のＳＤＢＳを５重量％濃度の水溶液にしたものを２１０分にわたり連続的に追加した。モノマー混合物添加終了から１時間撹拌を続けて重合を完結し、アクリルゴム粒子を含むアクリルゴムラテックス（Ｒ−３）を得た。得られたラテックスに含まれるアクリルゴム粒子の体積平均粒子径は３０００ｎｍであった。【００６７】
（製造例１−４）アクリルゴムラテックス（Ｒ−４）の調製
温度計、撹拌機、還流冷却器、窒素流入口、及び、モノマーと乳化剤の添加装置を有するガラス反応器に、ＢＡ８．５重量部、ＡＬＭＡ０．１７重量部、ＳＤＢＳ０．１６重量部、ＣＨＰ０．００３重量部を脱イオン水２２０重量部に加え、さらに、ＥＤＴＡ０．００５６重量部、硫酸第一鉄・７水和塩０．００１４重量部、及びＳＦＳ０．０６重量部を加えた後、温度を６０℃に昇温し、ＢＡ９１．５重量部とＡＬＭＡ１．８７重量部、ＣＨＰ０．０３重量部のモノマー混合物を３５０分かけて連続的に添加した。前記モノマー混合物の添加後、ＳＤＢＳ０．１５重量部を６０分間隔で４回添加し、アクリルゴム粒子を含むアクリルゴムラテックス（Ｒ−４）を得た。得られたラテックスに含まれるアクリルゴム粒子の体積平均粒子径は３００ｎｍであった。【００６８】
（製造例２）コアシェルポリマーラテックスの調製
（製造例２−１）コアシェルポリマーラテックス（Ｌ−１）の調製
温度計、撹拌機、還流冷却器、窒素流入口、及びモノマーの添加装置を有するガラス反応器に、前記アクリルゴムラテックス（Ｒ−１）１９６重量部（アクリルゴム粒子７０重量部を含む）、及び、水６５重量部を仕込み、窒素置換を行いながら６０℃で撹拌した。ＥＤＴＡ０．００４重量部、硫酸第一鉄・７水和塩０．００１重量部、及びＳＦＳ０．２重量部を加えた後、メチルメタクリレート（ＭＭＡ）２２．５量部、グリシジルメタクリレート（ＧＭＡ）７．５重量部およびｔ−ブチルハイドロパーオキシド（ＴＢＰ）０．０８重量部の混合物を１１０分間かけて連続的に添加した。ＴＢＰ０．０４重量部を添加し、さらに１時間撹拌を続けて重合を完結させ、コアシェルポリマー粒子を含む水性ラテックス（Ｌ−１）を得た。得られた水性ラテックスに含まれるコアシェルポリマー粒子の体積平均粒子径は１１０ｎｍであった。【００６９】
（製造例２−２）コアシェルポリマーラテックス（Ｌ−２）の調製
温度計、撹拌機、還流冷却器、窒素流入口、及びモノマーの添加装置を有するガラス反応器に、前記ポリブタジエンゴムラテックス（Ｒ−２）２４１重量部（ポリブタジエンゴム粒子８０重量部を含む）、及び、水６５重量部を仕込み、窒素置換を行いながら６０℃で撹拌した。ＥＤＴＡ０．００４重量部、硫酸第一鉄・７水和塩０．００１重量部、及びＳＦＳ０．２重量部を加えた後、ＭＭＡ１５重量部、ＧＭＡ５重量部およびＴＢＰ０．０８重量部の混合物を１１０分間かけて連続的に添加した。ＴＢＰ０．０４重量部を添加し、さらに１時間撹拌を続けて重合を完結させ、コアシェルポリマー粒子を含む水性ラテックス（Ｌ−２）を得た。得られた水性ラテックスに含まれるコアシェルポリマー粒子の体積平均粒子径は１１０ｎｍであった。【００７０】
（製造例２−３）コアシェルポリマーラテックス（Ｌ−３）の調製
温度計、撹拌機、還流冷却器、窒素流入口、及びモノマーの添加装置を有するガラス反応器に、前記アクリルゴムラテックス（Ｒ−３）３０８重量部（アクリルゴム粒子９０重量部を含む）、ＥＤＴＡ０．００４重量部、硫酸第一鉄・７水和塩０．００１重量部、及びＳＦＳ０．２重量部を加えた後、ＭＭＡ８重量部、ＧＭＡ２重量部およびＴＢＰ０．０８重量部の混合物を６０分間かけて連続的に添加した。ＴＢＰ０．０４重量部を添加し、さらに３０分間撹拌を続けて重合を完結させ、コアシェルポリマー粒子を含む水性ラテックス（Ｌ−３）を得た。得られた水性ラテックスに含まれるコアシェルポリマー粒子の体積平均粒子径は３０００ｎｍであった。【００７１】
（製造例２−４）コアシェルポリマーラテックス（Ｌ−４）の調製
温度計、撹拌機、還流冷却器、窒素流入口、及びモノマーの添加装置を有するガラス反応器に、前記アクリルゴムラテックス（Ｒ−４）５３．８重量部（アクリルゴム粒子１７．６重量部を含む）、ＥＤＴＡ０．００５８重量部、硫酸第一鉄・７水和塩０．００１４重量部、及びＳＦＳ０．２５重量部を加えた後、ＢＡ５２．４重量部、ＡＬＭＡ１．０５重量部、ＣＨＰ０．０１５重量部を１３０分間かけて連続的に添加した。ＳＤＢＳ０．１５重量部を６０分間隔で３回添加した後に、ＭＭＡ３０重量部およびＴＢＰ０．０８重量部の混合物を１８０分間かけて連続的に添加した。ＴＢＰ０．０４重量部を添加し、さらに３０分間撹拌を続けて重合を完結させ、コアシェルポリマー粒子を含む水性ラテックス（Ｌ−４）を得た。得られた水性ラテックスに含まれるコアシェルポリマー粒子の体積平均粒子径は５００ｎｍであった。【００７２】
（製造例３）コアシェルポリマー粒子（Ａ）が１次粒子として分散しているエポキシ樹脂組成物の調製
（製造例３−１）コアシェルポリマー粒子（Ａ）分散エポキシ樹脂組成物（Ｍ−１）の調製
３０℃の１Ｌ混合槽にメチルエチルケトン（ＭＥＫ）１２６重量部を仕込み、撹拌しながら、コアシェルポリマー粒子の水性ラテックス（Ｌ−１）を１２６重量部投入した。均一に混合後、水２００重量部を８０重量部／分の供給速度で投入した。供給終了後、速やかに撹拌を停止し、浮上性の凝集体を含むスラリー液を得た。次に、凝集体を残し、液相３５０重量部を槽下部の払い出し口より排出させた。得られた凝集体にＭＥＫ１５０重量部を追加して混合し、コアシェルポリマー粒子が分散したＭＥＫ分散液を得た。このＭＥＫ分散液に、エポキシ樹脂であるビスフェノールＡ型ジグリシジルエーテル(ＤＧＥＢＡ、三菱化学製)ｊＥＲ８２８とｊＥＲ１００１の１：１混合物を、コアシェルポリマー粒子とエポキシ樹脂混合物が２５：７５の重量比となるように溶解し、ＭＥＫを減圧留去することで、コアシェルポリマー粒子（Ａ）が一次粒子として分散したエポキシ樹脂組成物（Ｍ−１）を得た。【００７３】
（製造例３−２）コアシェルポリマー粒子（Ａ）分散エポキシ樹脂組成物（Ｍ−２）の調製
コアシェルポリマー粒子の水性ラテックス（Ｌ−１）を、コアシェルポリマー粒子の水性ラテックス（Ｌ−２）に変更した以外は製造例１と同様にして、コアシェルポリマー粒子（Ａ）が一次粒子として分散したエポキシ樹脂組成物（Ｍ−２）を得た。【００７４】
（製造例４）ポリマー粒子（Ｂ）が１次粒子として分散しているエポキシ樹脂組成物の調製
（製造例４−１）ポリマー粒子（Ｂ）分散エポキシ樹脂組成物（Ｎ−１）の調製
コアシェルポリマー粒子の水性ラテックス（Ｌ−１）を、コアシェルポリマー粒子の水性ラテックス（Ｌ−３）に変更した以外は製造例１と同様にして、ポリマー粒子（Ｂ）が一次粒子として分散したエポキシ樹脂組成物（Ｎ−１）を得た。【００７５】
（製造例４−２）ポリマー粒子（Ｂ）エポキシ樹脂組成物（Ｎ−２）の調製
コアシェルポリマー粒子の水性ラテックス（Ｌ−１）を、コアシェルポリマー粒子の水性ラテックス（Ｌ−４）に変更した以外は製造例１と同様にして、ポリマー粒子（Ｂ）が一次粒子として分散したエポキシ樹脂組成物（Ｎ−２）を得た。【００７６】
（実施例１〜５および比較例１〜５）
表１の「混合比」の欄に記載の配合量に沿って、エポキシ樹脂、コアシェルポリマー粒子（Ａ）分散エポキシ樹脂組成物、ポリマー粒子（Ｂ）分散エポキシ樹脂組成物、及び、硬化剤を自転・公転ミキサー（（株）シンキー製）で混合し、接着剤組成物を得た。なお、配合量は重量基準である。得られた接着剤組成物中でコアシェルポリマー粒子（Ａ）およびポリマー粒子（Ｂ）が一次粒子として分散していることをマイクロトラックＵＰＡ１５０（日機装株式会社製）で確認した。【００７７】
各接着剤組成物１００重量部に対するエポキシ樹脂、コアシェルポリマー粒子（Ａ）、及び、ポリマー粒子（Ｂ）の配合量は、表１の「配合組成」の欄に記載のとおりである。各接着剤組成物を用いて疲労試験を行って測定または特定した破断サイクル数及び破壊形式の結果を、表１に示す。【００７８】
【表１】
2019189238.tif 000003
【００７９】
なお表１において示した各原料の詳細は以下のとおりである。
エポキシ樹脂：ビスフェノールＡ型エポキシ樹脂（ｊＥＲ８２８およびｊＥＲ１００１、三菱化学社製）。
コアシェルポリマー粒子（Ａ）分散エポキシ樹脂組成物：製造例３に記載。
ポリマー粒子（Ｂ）分散エポキシ樹脂組成物：製造例４に記載。
硬化剤：ジアミノジフェニルスルホン（ＤＤＳ）（スミキュアＳ、住友化学社製）【００８０】
実施例１〜５は、それぞれ、エポキシ樹脂組成物において、適切な配合比率で、コアシェルポリマー粒子（Ａ）とポリマー粒子（Ｂ）がともに一次粒子として分散しており、疲労試験における破断サイクル数が多く、耐疲労性が大きく向上し、かつ、疲労破壊時の破壊形式が凝集破壊（ＣＦ）であり、信頼性が高い接着剤組成物が得られたことが分かる。これは、図３に示したように、コアシェルポリマー粒子（Ａ）によって接着剤層を高靭化すると共に、ポリマー粒子（Ｂ）によって接着剤層中に疲労破壊時の亀裂を誘起できるためと考えられる。【００８１】
比較例１は、コアシェルポリマー粒子（Ａ）、ポリマー粒子（Ｂ）いずれも含まないエポキシ樹脂組成物であり、比較例２及び３は、エポキシ樹脂組成物においてコアシェルポリマー粒子（Ａ）が分散しているが、ポリマー粒子（Ｂ）を含まないものである。比較例２及び３では、比較例１と比較して、疲労試験における破断サイクル数が向上せず、また、疲労破壊時の破壊形式も比較例１と同様、界面破壊（ＡＦ）となった。これは図１に示したように、接着剤層中に亀裂が進展するには抵抗が大きく、界面破壊を誘起したためと考えられる。【００８２】
また、比較例４はコアシェルポリマー粒子（Ａ）を含まずポリマー粒子（Ｂ）が分散しているエポキシ樹脂組成物であり、比較例５は、コアシェルポリマー粒子（Ａ）とポリマー粒子（Ｂ）双方が分散しているが、コアシェルポリマー粒子（Ａ）に対するポリマー粒子（Ｂ）の配合比率が高いエポキシ樹脂組成物である。これらの比較例では、疲労破壊時の破壊形式は凝集破壊（ＣＦ）であったが、疲労試験における破断サイクル数が向上しなかった。コアシェルポリマー粒子（Ａ）を含まない又はその配合比率が少ないため、接着剤層の靱性が向上しなかったためと考えられる。【００８３】
（実施例６，７および比較例６，７）
表２の「混合比」の欄に記載の配合量に沿って、エポキシ樹脂、コアシェルポリマー粒子（Ａ）分散エポキシ樹脂組成物、ポリマー粒子（Ｂ）、及び、硬化剤を自転・公転ミキサー（（株）シンキー製）で混合し、接着剤組成物を得た。なお、配合量は重量基準である。得られた接着剤組成物中でコアシェルポリマー粒子（Ａ）およびポリマー粒子（Ｂ）が一次粒子として分散していることをマイクロトラックＵＰＡ１５０（日機装株式会社製）で確認した。【００８４】
各接着剤組成物１００重量部に対するエポキシ樹脂、コアシェルポリマー粒子（Ａ）、及び、ポリマー粒子（Ｂ）の配合量は、表２の「配合組成」の欄に記載のとおりである。各接着剤組成物を用いて疲労試験を行って測定または特定した破断サイクル数及び破壊形式の結果を、表２に示す。【００８５】
【表２】
2019189238.tif 000004
【００８６】
なお表２において示した各原料の詳細は、以下に示したもの以外は、表１で示した各原料の詳細と同じである。
ポリマー粒子（Ｂ）：
Ｎ−３：ポリプロピレン球状粒子、ＰＰＷ−５（体積平均粒子径５μｍ、（セイシン企業社製）
Ｎ−４：ポリテトラフルオロエチレン球状粒子、ルブロンＬ−５（体積平均粒子径５μｍ、ダイキン社製）
Ｎ−５：ポリテトラフルオロエチレン球状粒子、ルブリカントＬ１６９Ｊ（体積平均粒子径１７μｍ、旭硝子社製）【００８７】
実施例６〜７は、それぞれ、ポリマー粒子（Ｂ）を構成する材料を変更したものであるが、エポキシ樹脂組成物において、適切な配合比率で、コアシェルポリマー粒子（Ａ）とポリマー粒子（Ｂ）がともに一次粒子として分散しており、疲労試験における破断サイクル数が多く、耐疲労性が大きく向上し、かつ、疲労破壊時の破壊形式が凝集破壊（ＣＦ）であり、信頼性が高い接着剤組成物が得られたことが分かる。一方、比較例６は、体積平均粒子径が１７μｍと大きいポリマー粒子（Ｂ）を使用したエポキシ樹脂組成物であり、比較例７は、コアシェルポリマー粒子（Ａ）に対するポリマー粒子（Ｂ）の配合比率が低いエポキシ樹脂組成物である。これらの比較例では、疲労試験における破断サイクル数が向上せず、また、疲労破壊時の破壊形式も界面破壊（ＡＦ）となった。
【符号の説明】
【００８８】
１１  １１′  基材
１２  １２′  スペーサー（アルミ板）
１３  １３′  スペーサー（ニトフロンテープ）
１４  接着剤組成物
１５  接着剤層
【図１】
2019189238.tif 000005
【図２】
2019189238.tif 000006
【図３】
2019189238.tif 000007
【図４】
2019189238.tif 000008
【図５】
2019189238.tif 000009
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
接着性樹脂、
体積平均粒子径が１０〜３００ｎｍのコアシェルポリマー粒子（Ａ）、及び
体積平均粒子径が４００ｎｍ〜１００００ｎｍのポリマー粒子（Ｂ）を含有し、
コアシェルポリマー粒子（Ａ）のシェル層は、反応性基を有する単量体５〜３０重量％を含むシェル層形成用モノマーのポリマーから構成され、
ポリマー粒子（Ｂ）が、ポリオレフィン粒子、ポリシロキサン粒子、フッ素含有樹脂粒子、又はコアシェルポリマー粒子であり、ポリマー粒子（Ｂ）がコアシェルポリマー粒子である場合、該コアシェルポリマー粒子のシェル層を構成するポリマーに含まれる、反応性基を有する単量体単位の含有量が、ポリマー粒子（Ｂ）１００重量部に対し０〜５重量部であり、
コアシェルポリマー粒子（Ａ）：ポリマー粒子（Ｂ）の重量比率が１：２〜２：１であり、
コアシェルポリマー粒子（Ａ）とポリマー粒子（Ｂ）それぞれが接着剤組成物中で１次粒子として分散していることを特徴とする接着剤組成物。
【請求項２】
ポリマー粒子（Ｂ）が中空の構造を有しないポリマー粒子である請求項１に記載の接着剤組成物。
【請求項３】
ポリマー粒子（Ｂ）がコアシェルポリマー粒子である請求項１又は２に記載の接着剤組成物。
【請求項４】
前記コアシェルポリマー粒子（Ａ）のコア層、または、前記ポリマー粒子（Ｂ）のコア層が、
（ｉ）ジエン系単量体及び（メタ）アクリル酸エステル系単量体からなる群より選ばれる１種以上の単量体５０重量％以上、及び、他の共重合可能なビニル単量体５０重量％未満から構成されるゴム弾性体、
（ｉｉ）ポリシロキサンゴム系弾性体、
（ｉｉｉ）芳香族ビニル架橋体、または
（ｉｖ）前記（ｉ）〜（ｉｉｉ）のうち２種以上の混合物からなり、
前記他の共重合可能なビニル単量体が、芳香族ビニル化合物、シアン化ビニル化合物、不飽和カルボン酸誘導体、（メタ）アクリル酸アミド誘導体、及び、マレイミド誘導体からなる群より選ばれる１種以上である、請求項１〜３のいずれかに記載の接着剤組成物。
【請求項５】
前記コアシェルポリマー粒子（Ａ）のシェル層に含まれる前記反応性基がエポキシ基を含む、請求項１〜４のいずれかに記載の接着剤組成物。
【請求項６】
前記接着性樹脂が、エポキシ樹脂を含む、請求項１〜５のいずれかに記載の接着剤組成物。
【国際調査報告】
2019189238.tif 000010
2019189238.tif 000011
2019189238.tif 000012
2019189238.tif 000013